Patent PL-155702-B1 (PL)
IPC: C09B67/00
Filed: 1988-10-20
Abstract: Przedm iotem wynalazku j e s t wodna p a s ta pigmentowa zaw ierająca pigm enty o rg a n ic z n e
lu b sad zę, przeznaczona do p ro c e su fle sz o w a n ia przy w ytw arzaniu p rep arató w p ig m en to ­
wych do b arw ien ia niewodnych układów la k ie rn ic z y c h i tworzyw sz tu c z n y c h , zw łaszcza do
układów na b azie n itr o c e lu lo z y , p o lic h lo rk u w inylu i p o lie ty le n u .
Podane w o p is ie patentowym PPL nr 141 265 wodne p asty pigmentowe przeznaczone do
b arw ien ia pow ierzchniow ego tworzyw sztu czn y ch , sk ó r sy n tety czn y ch i n a tu ra ln y c h o ra z
do sp o rząd zan ia f a r b i lak ieró w z a w ie ra ją pigm ent organiczny lub sa d z ę , ś ro d k i k a t i o ­
nowe, sz c z e g ó ln ie ro ztw ó r modyfikowanego p o liak ry lo am id u o wysokim sto p n iu s p o lim e ry -
zowania i m e ty lo sia rc z a n m e ty lo tró je ta n o lo a m in y , środek k o n se rw u ją c o -b a k te rio b ó jc z y
o raz wodę. P a sty t e , z uwagi na zastosow any w n ich modyfikowany p o lia k ry lo a m id o wysokim
sto p n iu spolim eryzow ania /R o k ry so l 1ΓΡ-3/ p o sia d a ją c y doskonałe w ła sn o śc i f l o k u lu -
ją c e , szybko sedym entują d a ją c scementowany osad o dużej g ę s to ś c i. Ponadto dość tru d n o
u le g a ją procesow i fle s z o w a n ia .
N atom iast wodne p a sty pigmentowe sporządzane według p a te n tu PPL nr 124 639 z a w ie ra ­
j ą środek anionowy, k o rz y stn ie s ó l sodową kwasu p o liak ry lo w eg o , śro d ek niejonow y, a lk o -
n o l w ielow odorotlenow y, środek k o n se rw u ją c o -b a k terio b ó jc z y oraz d odatek z a g ę s tn ik a .
P a s ty te z n a jd u ją zastosow ania do sp o rz ą d z a n ia wodnych fa rb do druku i wymalowań na
tk a n in a c h , d z ia n in a c h , s k ó rz e . Nie n a d a ją s i ę one jednak do w ytw arzania p rep arató w
pigm entow ych, gdyż obecność s o l i sodowej kwasu poliakrylow ego pow oduje, że p ro c e s f l e ­
szow ania w ogóle nie za c h o d z i. Ponadto obecna w p aście tró jetanoloam i.na i g l i k o l e t y l e ­
nowy podczas fle sz o w a n ia p rzech o d zą do fazy wodnej i znacznie o b c ią ż a ją ś c i e k i .
Wodna p a s ta pigmentowa w edług wynalazku c h a ra k te ry z u je s i ę tym, że sk ła d a s i ę z
20-40 c z ę ś c i wagowych pigm entu org an iczn eg o lub sadzy, zaw ierający ch e w e n tu a ln ie ś r o d ­
k i d y sp erg u jące i n a s ta w ia ją c e , 0 ,5 - 5 ,0 c z ę ś c i wagowych środka niejonow ego, k o r z y s tn ie
adduktu tle n k u e ty le n u do nasyconego a lk o h o lu tłuszczow ego, zwanego Rokanol Ł -18,
0 ,5 - 3 ,0 c z ę ś c i wagowych środka anionow ego, k o rz y stn ie m ieszaniny s o l i skondensow anych w ielordzeniow ych sulfokw asów arom atycznych, zwanego D y sp erg ato ry NNO, 1-10 c z ę ś c i Wagowych
fta la n u dw ubutylu i / l u b dw uoktylu oraz wody do 100 c z ę ś c i wagowych.
N ieoczekiw anie o k azało a i ę , że zaatoaow anie według wynalazku do w ytw arzania wodnych
p a s t pigmentowych f t a l a n u dw ubutylu i / l u b dw uoktylu zdecydowanie p o p raw iło w ła sn o śc i
otrzymanych p a s t, k tó re p rz y b ra ły c h a ra k te r tik ao tro p o w y . P rzede w szystkim jednak w
bardzo znacznym s to p n iu u ła tw iło i p rz y s p ie s z y ło p ro ces fle s z o w a n ia , t j . p r z e jś c ie p ig ­
mentu z układu wodnego do niew odnego, np. do układu f ta la n u dw ubutylu - n itr o c e lu lo z a .
P asta według w ynalazku c h a ra k te ry z u je s i ę dobrym ro zd ro b n ien iem , dużą s t a b iln o ś c ią ,
nie wykazuje te n d e n c ji do a g lo m e ra c ji i j e s t odporna na zmiany te m p e ra tu ry . Zastosow anie
fta la n u dw ubutylu i / l u b dw uoktylu nie wymaga dodatkowego sto so w an ia zagęstników i
środków k o n a e rw u ją c o -b a k ta rio b ó jc z y c h .
Wynalazek i l u s t r u j ą n a s tę p u ją c e p rzy k ład y , w k tó ry c h c z ę ś c i i p ro c e n ty o z n a c z ają
c z ę ś c i i p ro cen ty wagowe, a s to p n ie tem p eratu ry podano w s to p n ia c h C e lsju sz a :
P r z y k ł a d I . Do m ie sz a ln ik a zaopatrzonego w szybkoobrotow e m ieszadło wprowadza
s i ę m ieszając 75 c z ę ś c i wody o tem p eratu rze 60°, 2 ,0 c z ę ś c i Rokanolu Ł-18, 1 część
D yspergatora NNO, 2 c z ę ś c i f t a l a n u dw ubutylu i c a ło ś ć m iesza s i ę do c h w ili uzy sk an ia
jednorodnego ro z tw o ru , po czym dod aje s i ę n ie w ie lk im i p o rcjam i 40 c z ę ś c i B łę k itu p ig ­
mentowego B. Po o trzy m an iu j e d n o l i t e j masy, pozbaw ionej grudek suchego pigm entu, p rzen o ­
s i s i ę ją do młyna perełkow ego i poddaje procesow i ro z d ra b n ia n ia do o s ią g n ię c ia ro z d ro b ­
n ie n ia pigm entu p o n iż e j 1 0 /im . Otrzym uje s i ę b łę k itn ą p a s tę o z a w a rto ś c i 40% pigm entu.
P r z y k ł a d I I . Do m ie s z a ln ik a zaopatrzonego w szybkoobrotow e m ieszadło wprowadza
s i ę m ie sz a ją c 74 c z ę ś c i wody o tem p eratu rze 60°, 2 c z ę ś c i Rokanolu Ł-18, 1 część
D yspergatora NNO, 3 c z ę ś c i f t a l a n u dw ubutylu i c a ło ść m iesza s i ę do c h w ili uzyskania
jednorodnego ro z tw o ru , po czym d o d aje s i ę n ie w ie lk im i p o rcjam i 20 c z ę ś c i sadzy SAB-1.
Po otrzym aniu j e d n o l i t e j m asy, pozbaw ionej grudek su ch ej sad zy , p rz e n o s i s i ę j ą do młyna
perłow ego i p oddaje p ro ceso w i ro z d ra b n ia n ia do o s ią g n ię c ia ro z d ro b n ie n ia sadzy p o n iż
e j 10 jam. Otrzym uje s i ę c z a rn ą p a s tę o z a w a rto śc i 20% sad zy .
P r z y k ł a d I I I . Do m ie sz a ln ik a zaopatrzonego w szybkoobrotow e m ieszadło wprowadza
s ię m ie sz a ją c 77 c z ę ś c i wody o tem p eratu rze 6 0 °, 2 c z ę ś c i Rokanolu Ł-18, 1 część
D yspergatora NNO, 3 c z ę ś c i f t a l a n u dw uoktylu i c a ło ść miesEa s i ę do o h w ili u zyskania
jednorodnego ro z tw o ru , po czym d o d aje s i ę n ie w ie lk im i p o rcjam i 40 c z ę ś c i S z k a rła tu p ig ­
mentowego R. Po o trzy m an iu j e d n o l i t e j masy, pozbaw ionej grudek suchego pigm entu, p rz e ­
n o s i s ię j ą do młyna perełkow ego i poddaje procesow i ro z d ra b n ia n ia do o s ią g n ię c ia ro z ­
d ro b n ie n ia pigm entu p o n iż e j 1 0 /im . Otrzymuje s i ę s z k a r ła tn ą p a s tę o z a w a rto śc i 40%
pigme n tu .